ГОЛОВКА КЛАПАНА

1. Запирающий и демпфирующий диск, характеризующийся тем, что он изготовлен из антифрикционного композитного материала, содержит слой износа (d) толщиной от 0,1 до 0,3 мм, и слой, изготовленный из антифрикционного материала (е), причем диски имеют центральное отверстие (b), проходящие по окружности дугообразные прорези (а), по меньшей мере, одно блокировочное отверстие (с), предотвращающее вращение диска в клапане, так что диски могут использоваться по очереди с обеих сторон, и перекладины равной прочности (1), образованные из материала, остающегося между концами прорезей (а).
2
2. Запирающий и демпфирующий диск по п.1, отличающийся тем, что он изготовлен из материала, содержащего от 7 до 40 связывающих слоев стекловолокна или углеродного волокна, тканого или нетканого, с удельной массой от 50 до 120 г/м, причем каждый слой пропитан приблизительно от 40 до 70% сшитого эпоксидного полимера с добавкой графитового порошка и дисульфида молибдена в количестве от 1 до 5% по массе полимера, при отношении между графитовым порошком и дисульфидом молибдена, составляющем от 0 до 100%.
2
3. Запирающий и демпфирующий диск по п.1, отличающийся тем, что он изготовлен из полиамида, смешанного с от 10 до 60% стекловолокна или углеродного волокна тониной от 30 до 68 денье и с удельной массой от 50 до 200 г/м, с добавками от 0 до 100% графитового порошка и дисульфида молибдена в количестве от 1 до 5% по массе полимера, при отношении между графитовым порошком и дисульфидом молибдена, составляющем от 0 до 100%, или без указанных добавок.
2
4. Запирающий и демпфирующий диск по п.1, отличающийся тем, что он изготовлен из амида, смешанного с от 10 до 60% стекловолокна или углеродного волокна тониной от 30 до 68 денье и с удельной массой от 50 до 200 г/м, с добавками от 0 до 100% графитового порошка и дисульфида молибдена в количестве от 1 до 5% по массе полимера, при отношении между графитовым порошком и дисульфидом молибдена, составляющем от 0 до 100%, или без указанных добавок.
2
5. Запирающий и демпфирующий диск по п.1, отличающийся тем, что он изготовлен из политетрафторэтилена, смешанного с от 10 до 60% стекловолокна или углеродного волокна тониной от 30 до 68 денье и с удельной массой от 50 до 200 г/м, с добавками от 0 до 100% графитового порошка и дисульфида молибдена в количестве от 1 до 5% по массе полимера, при отношении между графитовым порошком и дисульфидом молибдена, составляющем от 0 до 100%, или без указанных добавок.
2
6. Запирающий и демпфирующий диск по п.1, отличающийся тем, что он изготовлен из полиэфирэфиркетона, смешанного с от 10 до 60% стекловолокна или углеродного волокна тониной от 30 до 68 денье и с удельной массой от 50 до 200 г/м, с добавками от 0 до 100% графитового порошка и дисульфида молибдена в количестве от 1 до 5% по массе полимера, при отношении между графитовым порошком и дисульфидом молибдена, составляющем от 0 до 100%, или без указанных добавок.